(57)【要約】少なくとも６個の炭素原子および少なくとも１個の遊離カルボン酸基を含むカルボン酸、ならびに少なくとも１個の有機結合した活性水素基を含むポリシロキサンを含む、新規な離型剤であって、イソシアナート系接着剤を用いて製造するリグノセルロース複合材料の成形に使用するのに特に適する離型剤。イソシアナート系接着剤を用いて製造するリグノセルロース複合材料の合成にそのような離型剤を使用する方法。【特許請求の範囲】
【請求項１】
下記のものを含む離型剤組成物：
（ａ）少なくとも６個の炭素原子および少なくとも１個の遊離カルボン酸基を含むカルボン酸、ならびに
（ｂ）少なくとも１個の有機結合した活性水素基を含むポリシロキサン。
【請求項２】
カルボン酸が８〜６０個の炭素原子を含む、請求項１に記載の組成物。
【請求項３】
カルボン酸が１１個未満の遊離カルボン酸基を含む、請求項１に記載の組成物。
【請求項４】
カルボン酸が、オレイン酸、リノール酸、リノレン酸、リシノール酸、ラウリン酸、ステアリン酸、アジピン酸、二量体または三量体脂肪酸、２−エチル−１−ヘキサン酸、モンタン酸、パルミチン酸、セバシン酸、およびその混合物よりなる群から選択される、請求項１に記載の組成物。
【請求項５】
ポリシロキサンが２〜５０個の活性水素基を含む、請求項１に記載の組成物。
【請求項６】
組成物がさらにキャリヤーを含む、請求項１に記載の組成物。
【請求項７】
キャリヤーが、水、炭素原子５個未満のモノアルコール、炭素原子７個未満の炭化水素、炭素原子６個未満のフッ素化炭化水素、およびその混合物よりなる群から選択される、請求項６に記載の組成物。
【請求項８】
キャリヤーが、水、エタノール、イソプロパノール、およびその混合物よりなる群から選択される、請求項６に記載の組成物。
【請求項９】
組成物がさらに界面活性剤を含む、請求項６に記載の組成物。
【請求項１０】
界面活性剤が、エトキシル化アルキルフェノール、エトキシル化脂肪族直鎖アルコール、およびその混合物よりなる群から選択される、請求項９に記載の組成物。
【請求項１１】
カルボン酸とポリシロキサンの比率が１００：１〜１：１００である、請求項１に記載の組成物。
【請求項１２】
カルボン酸とポリシロキサンの比率が１００：１〜１：１である、請求項１に記載の組成物。
【請求項１３】
下記のものを含む離型剤組成物：
（ａ）少なくとも６個の炭素原子および少なくとも１個の遊離カルボン酸基を含むカルボン酸、
（ｂ）少なくとも１個の有機結合した活性水素基を含むポリシロキサン、
（ｃ）キャリヤー、ならびに
（ｄ）界面活性剤。
【請求項１４】
カルボン酸が、オレイン酸、リノール酸、リノレン酸、リシノール酸、ラウリン酸、ステアリン酸、アジピン酸、二量体または三量体脂肪酸、２−エチル−１−ヘキサン酸、モンタン酸、パルミチン酸、セバシン酸、およびその混合物よりなる群から選択される、請求項１３に記載の組成物。
【請求項１５】
キャリヤーが、水、エタノール、イソプロパノール、およびその混合物よりなる群から選択される、請求項１３に記載の組成物。
【請求項１６】
界面活性剤が、エトキシル化アルキルフェノール、エトキシル化脂肪族直鎖アルコール、およびその混合物よりなる群から選択される、請求項１３に記載の組成物。
【請求項１７】
複合材料リグノセルロース物品を製造するための、下記の工程を含む方法：
（ａ）繊維状または粒子状のリグノセルロース材料を用意し、
（ｂ）内面および外側プレス面を備えた少なくとも１つの金属プレス部材を有するプレス手段を用意し、
（ｃ）イソシアナート含有接着剤を用意し、
（ｄ）下記のものを含む離型剤組成物を用意し：
（ｉ）少なくとも６個の炭素原子および少なくとも１個の遊離カルボン酸基を含むカルボン酸、ならびに
（ｉｉ）少なくとも１個の有機結合した活性水素基を含むポリシロキサン、
（ｅ）離型剤組成物をプレス手段の少なくとも１つの金属プレス部材の外側プレス面の少なくとも一部に付与して、少なくとも１つの離型剤処理済みプレス面を調製し、
（ｆ）リグノセルロース原料とイソシアナート含有接着剤を混和して、遊離の有機結合イソシアナート基が存在するルース素材を形成し、
（ｇ）少なくとも１つの離型剤処理したプレス面によりルース素材をプレスして中実造形品にし、そして
（ｈ）処理済みプレス面から中実造形品を離型する。
【請求項１８】
少なくとも１つの離型剤処理済みプレス面を、プレス操作に際して２００〜約５００°Ｆの温度に保持する、請求項１７に記載の方法。
【請求項１９】
複合材料リグノセルロース物品を製造するための、下記の工程を含む方法：
（ａ）繊維状または粒子状のリグノセルロース材料を用意し、
（ｂ）プレス手段を用意し、
（ｃ）イソシアナート含有接着剤を用意し、
（ｄ）下記のものを含む離型剤組成物を用意し：
（ｉ）少なくとも６個の炭素原子および少なくとも１個の遊離カルボン酸基を含むカルボン酸、
（ｉｉ）少なくとも１個の有機結合した活性水素基を含むポリシロキサン、ならびに
（ｉｉｉ）キャリヤー、
（ｅ）離型剤組成物をリグノセルロース材料に付与し、
（ｆ）リグノセルロース原料とイソシアナート含有接着剤を混和して、遊離の有機結合イソシアナート基が存在するルース素材を形成し、
（ｇ）プレス手段によりルース素材をプレスして中実造形品にし、そして
（ｈ）プレス手段から中実造形品を離型する。
【請求項２０】
離型剤がさらに界面活性剤を含む、請求項１９に記載の方法。
【請求項２１】
キャリヤーが水である、請求項１９に記載の方法。
【発明の詳細な説明】
【０００１】
関連出願の引照
本出願は、米国仮特許出願ｎｏ．６０／３０６，４９５（２００１年７月１９日出願）に基づく優先権を主張する。
【０００２】
発明の分野：
本発明は、イソシアナート系接着剤を用いて製造するリグノセルロース複合材料の合成に使用するのに特に適した新規な離型剤に関する。
【０００３】
背景：
木材チップまたは木材繊維とポリイソイアナート系結合剤の混合物から圧縮成形複合材料を製造することは周知である。イソシアナート系結合剤は木材繊維に対する卓越した接着剤であるが、それらは複合材料板を金属プレスプラテンに接着するという目的外の接着も促進する。多数回のプレスサイクルを行える離型剤組成物を開発する試みが数十年間研究され続けてきたが、わずかな成功しか得られていない。離型剤が有効であるためには、少なくともある程度は多数回のプレスサイクル操作を可能にするものでなければならない。プレスサイクル間での外部離型剤の吹付けには少なくとも誤処理や断続があり、前の成形サイクルからの残留離型剤が少なくともある程度有効な量でプラテン上になければ、著しいプレス粘着を生じるからである。これは”離型記憶（ｒｅｌｅａｓｅ  ｍｅｍｏｒｙ）”と呼ばれる。この最小要件のほか、プレスサイクル間でのプレスプラテンの離型処理の必要性を軽減または排除することには強い経済的動機がある。明らかに、離型剤付与間で達成できるサイクル数が多いほど、全体的プロセスはより迅速かつ経済的になるであろう。
【０００４】
ポリウレタン業界で長く用いられている一般的な離型剤、たとえば脂肪酸およびその塩類は、離型処理間での十分な離型記憶または多数回のプレスサイクルを実施する能力をもたない。
【０００５】
離型記憶および多数サイクル処理能を提供できる特殊な外部離型剤および内部／外部離型剤の組合わせが報告されている。これらのうちあるものは、プレスプラテンを前処理するための複雑で経費のかかるプロセス、たとえば多数回のプラテン被覆およびベーキングを必要とする。多数回の離型能および離型記憶を提供できるさらに他の離型剤系も、プラテン上に沈着し始めるほどの頻度で付与しなければならない。ろうまたはシリコーンをベースとする離型剤は、この問題を示す。この沈着物は定期的に除去しなければならない。さもなければプレスされた板の表面欠陥の原因となるであろう。プレス沈着物の除去は複雑かつ経費のかかる洗浄プロセスを伴い、これは生産を妨げる。
【０００６】
既知の離型剤組成物の若干例には、ＵＳ４，１１０，３９７；ＵＳ４，７４２，１４４；ＵＳ４，７４０，５７５；ＵＳ４，５２８，１５４；ＵＳ４，７７２，４４２；ＵＳ４，９３３，２３２；ＵＳ４，５３９，１６６；ＵＳ４，０２４，０９０；ＵＳＨ０００４４４；ＥＰ２６９８６９；ＷＯ９８／００４６４；および日本特許４９０２３２５９に開示されるものが含まれる。長年用いられているこれらすべての既知の離型技術にもかかわらず、完全イソシアナート接着された圧縮木材複合材料（たとえば延伸ストランド板、ＯＳＢ）に関する離型の問題に対する十分な解決策はまだ得られていない。
【０００７】
イソシアナート系結合剤が現在用いられている用途（ＯＳＢを含む）においては、目的外の接着を防ぐために、さらにプラテン表面と板のイソシアナート接着”コア”との間に挿入された非イソシアナート接着複合材料木材の表面層を施す必要がある。この複雑な表面−コアサンドイッチ作成プロセスは板の製造費を増加させ、工業界がイソシアナート系結合剤の完全な利点を認識するのを妨げてきた。イソシアナート系接着剤を用いる既知の利点には、板の物理的特性の改良が含まれる。
【０００８】
簡単な付与プロセスで多数回の離型能（離型記憶）を提供でき、かつ過度のプレス沈着を生じない、改良された離型剤組成物が求められているのは明らかである。本発明は、そのような改良された離型剤組成物、および複合材料板のコアと表面層の両方にイソシアナート系結合剤を使用できるイソシアナート結合リグノセルロース複合材料を製造するための改良法を提供する。
【０００９】
発明の概要：
本発明の１態様は、複合材料リグノセルロース物品を製造するための、下記の工程を含む改良法である：
Ａ）繊維状または粒子状のリグノセルロース材料を用意し；
Ｂ）内面および外側プレス面を備えた少なくとも１つの金属プレス部材を有するプレス手段を用意し；
Ｃ）イソシアナート含有接着剤を用意し；
Ｄ）下記の組合わせを含む離型剤組成物を用意し：
ｉ）６個以上の炭素原子を含む少なくとも１種類のカルボン酸化合物であって、少なくとも１個の遊離カルボン酸基を含むカルボン酸化合物、および
ｉｉ）複数のシロキサン結合を含む少なくとも１種類の化合物であって、さらに炭素に結合した少なくとも１個の活性水素官能基を含む化合物、
カルボン酸化合物と活性水素官能基を含むシロキサン化合物とは別個の分子種である；
Ｅ）離型剤組成物をプレス手段の少なくとも１つの金属プレス部材の外側プレス面の少なくとも一部に付与して、少なくとも１つの離型剤処理済みプレス面を調製し；
Ｆ）リグノセルロース原料とイソシアナート含有接着剤を混和して、遊離の有機結合イソシアナート基が存在するルース素材を形成し；
Ｇ）少なくとも１つの離型剤処理したプレス面によりルース素材をプレスして中実造形品にし；そして
Ｈ）処理済みプレス面から中実造形品を離型する。
【００１０】
本発明の１態様においては、少なくとも１つの離型剤処理済みプレス面を、プレス操作に際して２００〜約５００°Ｆの温度に保持する。
本発明の第２態様は、繊維状または粒子状のリグノセルロース原料から、改良されたプレス法によりリグノセルロース組成物を製造するのに適した反応系であって、下記のものを含む反応系である：
Ａ）遊離の有機結合したイソシアナート基を含む接着剤；
Ｂ）下記の組合わせを含む離型剤組成物：
ｉ）６個以上の炭素原子を含む少なくとも１種類のカルボン酸化合物であって、少なくとも１個の遊離カルボン酸基を含むカルボン酸化合物、および
ｉｉ）複数のシロキサン結合を含む少なくとも１種類の化合物であって、さらに炭素に結合した少なくとも１個の活性水素官能基を含む化合物、
カルボン酸化合物と活性水素官能基を含むシロキサン化合物とは別個の分子種である。
【００１１】
本発明の第３態様は、イソシアナート系接着剤を用いて圧縮リグノセルロース物品を製造するための改良法に使用するのに特に適した、下記のものを含む離型剤組成物である：
Ａ）６個以上の炭素原子を含む少なくとも１種類のカルボン酸化合物であって、少なくとも１個の遊離カルボン酸基を含むカルボン酸化合物、および
Ｂ）複数のシロキサン結合を含む少なくとも１種類の化合物であって、さらに炭素に結合した少なくとも１個の活性水素官能基を含む化合物、
カルボン酸化合物と活性水素官能基を含むシロキサン化合物とは別個の分子種である。
【００１２】
この第３態様の好ましい観点においては、カルボン酸化合物と活性水素官能基を含む別個のシロキサン化合物とを一緒にキャリヤーに分散または溶解し、プレス操作前に外部離型剤として金属プレス表面に直接付与し、および／またはリグノセルロース原料のルース素材（ｌｏｏｓｅ  ｍａｓｓ）に付与する。この態様の特に好ましい観点において、キャリヤーは本質的に水からなる。この態様の特に好ましい観点においては、任意の乳化剤を用いて処理用の水性離型剤組成物の安定性を改良し、有効成分がそこから分離するのを阻止することができる。
【００１３】
予想外に、かつ驚くべきことに、本発明の新規な離型剤組成物は、イソシアナートベースの接着剤からプレス圧縮リグノセルロース複合材料板を製造する際の離型記憶と著しいプレス沈着減少という望ましい組合わせをもたらすことが見いだされた。この知見により、先行技術に優る実質的な進歩が得られた。
【００１４】
発明の詳細な説明：
本発明の特色は、別個の分子として、少なくとも６個の炭素原子を含みかつ少なくとも１個の遊離カルボン酸（−ＣＯＯＨ）基を含むカルボン酸化合物と少なくとも１個の有機結合した活性水素基を含むポリシロキサン化合物とを組み合わせて含む離型剤の使用であり、この活性水素基は有機結合したイソシアナート（−ＮＣＯ）官能基との反応性をもつ。
【００１５】
カルボン酸成分は単一カルボン酸化合物またはそのような化合物の混合物であってよい。混合物を用いる場合、混合物の各成分はすべて好ましくはカルボン酸化合物の構造に関する前記および後記に詳述する規定に適合すべきである。
【００１６】
カルボン酸化合物は、少なくとも６個、好ましくは８〜６０個の炭素原子、より好ましくは１０〜５５個の炭素原子、さらに好ましくは１２〜４０個の炭素原子、さらに好ましくは１５〜３０個の炭素原子、最も好ましくは１８〜２２個の炭素原子をもつ。カルボン酸化合物はシロキサン結合を含まない。カルボン酸化合物は、好ましくは脂肪族炭素原子のみを含む。これは好ましくは炭素、水素および酸素以外の原子を含まない。カルボン酸化合物は、炭素に結合した少なくとも１個の遊離−ＣＯＯＨ基を含まなければならないが、そのような基を１個より多く含んでもよい。好ましいカルボン酸化合物は、分子当たり１〜１０個のカルボン酸基、より好ましくは１〜３個のカルボン酸基、さらに好ましくは１〜２個のカルボン酸基、最も好ましくは１個のカルボン酸基のみを含む。より好ましいカルボン酸化合物は、直鎖脂肪族モノカルボン酸である。さらに好ましいものは、２５℃で液体であり、かつ炭素、水素および酸素以外の原子を含まない、直鎖脂肪族モノカルボン酸である。さらに好ましいものは、アルコール基も含まない、そのような液状直鎖脂肪族カルボン酸である。本発明に用いるのに特に好ましいクラスのカルボン酸化合物は、Ｃ＝Ｃ結合の形の不飽和を１〜３単位含む不飽和Ｃ−１８直鎖脂肪族カルボン酸である。最も好ましい不飽和カルボン酸は、１または２単位のＣ＝Ｃ不飽和を含むもの、たとえばオレイン酸である。
【００１７】
本発明に用いる組合わせ離型剤に使用するのに適したカルボン酸の例は、オレイン酸、リノール酸、リノレン酸、リシノール酸、ラウリン酸、ステアリン酸、アジピン酸、二量体または三量体脂肪酸、２−エチル−１−ヘキサン酸、モンタン酸（ｍｏｎｔａｎｉｃ  ａｃｉｄ）、パルミチン酸、セバシン酸、これらの混合物などである。本発明に用いるのに適した特に好ましいカルボン酸の例には、直鎖脂肪族モノカルボン酸、最も好ましくは２５℃で液体であるものが含まれる。オレイン酸が最も好ましい。
【００１８】
本発明による組合わせ離型剤に使用するのに適した活性水素基含有ポリシロキサン化合物は、単一化合物であってもよく、そのような化合物の混合物であってもよい。ポリシロキサン化合物の混合物を用いる場合、混合物の各成分はすべて好ましくはポリシロキサン化合物の構造に関する前記および後記に詳述する規定に適合すべきである。
【００１９】
ポリシロキサン化合物は、分子当たり複数のシロキサン結合、および炭素原子に結合した少なくとも１個、好ましくは２個以上の活性水素基を含む。活性水素基は、有機結合したイソシアナート（−ＮＣＯ）基と反応しうるタイプのものである。好ましくは、分子中のすべての活性水素基が炭素原子に結合している。ポリシロキサン分子中の活性水素基の好ましい個数は、２〜５０、より好ましくは２〜２０、さらに好ましくは２〜１０、さらに好ましくは２〜８、最も好ましくは２〜６である。最も好ましいタイプの活性水素基は、第一級アルコール基、第二級アルコール基、第一級アミン基、第二級アミン基、およびこれらの組合わせよりなる群から選択されるものである。アルコール基が最も好ましい。ポリシロキサン化合物は、好ましくはカルボン酸基を含まない。ポリシロキサン化合物は、好ましくはカルボン酸基の塩類を含まない。ポリシロキサン化合物は、好ましくは脂肪族化合物である。より好ましいポリシロキサンはポリジアルキルシロキサン主鎖をベースとし、この主鎖は有機結合イソシアナートと反応性の活性水素官能基をもつ有機置換基を含む。好ましいポリジアルキルシロキサン主鎖は、ポリジメチルシロキサンである。より好ましいポリシロキサン化合物は、炭素、水素、ケイ素および酸素の元素のみを含む。最も好ましいポリシロキサン化合物は、ポリエーテルポリシロキサンコポリマーである。ポリシロキサン化合物は２５℃で液体であることが望ましい。ポリシロキサン化合物の好ましい粘度範囲は、２５℃で２〜１５０００ｃｐｓである。本発明の１態様において、ポリシロキサン化合物は望ましくは２５℃で１０００ｃｐｓを超えない粘度をもつべきである。本発明に使用するのに適した好ましいポリシロキサン化合物の例は、アルコール基を含むＴＥＧＯＳＴＡＢ（登録商標）Ｂ８９４２ＬＯポリエーテルポリシロキサンコポリマー（Ｇｏｌｄｓｃｈｍｉｄｔ  ＆  Ｃｏｍｐａｎｙから市販）である。
【００２０】
カルボン酸化合物とポリシロキサン化合物は、使用に際して別個の異なる分子種であり、予め互いに反応して共有結合またはイオン結合生成物である化合物を形成することはない。ただし、組合わせ離型剤組成物中の各化合物は、リグノセルロース複合材料物品の製造に際して、他の種、最も顕著にはイソシアナート系接着剤と反応することができる。組合わせ離型剤組成物中の各化合物は、それらを組み合わせて使用しなければならないという意味で組み合わせられているが、離型剤を付与する時点ではそれらは別個の独立した分子として維持される。
【００２１】
本発明による組合わせ離型剤組成物は、他の種類の離型剤組成物を使用するのに適したいずれかの手段で、リグノセルロース複合材料製造プロセスに導入できる。これらの手段には、イソシアナート含有接着剤への離型剤組成物の添加、繊維状または粒子状リグノセルロース原料流への添加、リグノセルロース複合材料の製造に用いるプレスのプレス面への付与、またはそのいかなる組合わせも含まれる。組合わせ離型剤中の各化合物、すなわちカルボン酸とポリシロキサンを分離しておき、のちに使用時点で物理的に混和してもよい。たとえば離型組成物のこれら必須成分のうち一方をイソシアナート含有接着剤に添加し、他方をリグノセルロース原料流に添加することができる。しかし、使用時点の前に２成分を所望により他の種と共に互いに混和し、混合物として使用する方が好ましい。
【００２２】
本発明による離型剤組合わせを使用するための最も好ましい方法は、外部離型剤としてである。この使用様式では、複合材料リグノセルロース物品の製造に際して用いるプレス表面の少なくとも一部、好ましくは全部に、離型剤の２種類の必須成分を付与する。この処理を必要とするこれらの表面はもちろん用いるプレスに応じて異なるが、イソシアナート系接着剤で処理したリグノセルロース原料素材とプレス操作中に接触する可能性のある当て板、スクリーン、プレス板表面、または他の部材表面のいずれかが含まれる。この好ましい使用様式においては、離型剤の２種類の必須成分を逐次または一緒にプレス表面に付与できる。最も好ましくは、それらを所望により他の種、たとえばキャリヤーと共に、混合物として一緒に付与する。
【００２３】
処理すべき表面の適切な濡れを保証し、一方では外部離型剤組成物の過剰使用を避けるために、少なくとも１種類のキャリヤーを使用することが好ましい。キャリヤーは好ましくは揮発性種であり、処理表面をプレス操作に使用する前に表面から揮発させる。好ましい揮発性キャリヤーには、水、炭素原子４個以下のモノアルコール、炭素原子６個以下の炭化水素、炭素原子５個以下のフッ素化炭化水素、およびこれらの混合物が含まれる。特に好ましいキャリヤーには、水、エタノール、イソプロパノール、およびこれらの混合物が含まれる。水が最も好ましいキャリヤーである。
【００２４】
離型剤の組合わせおよびキャリヤーをいかなる既知手段でもプレス表面に付与できる。これには、吹付け、ロール掛け、はけ塗り、浸漬、擦り込み、およびこれら既知方法の組合わせが含まれる。吹付けが特に好ましい。
【００２５】
本発明の離型剤組合わせをプレス表面に付与するための他の好ましい方法は、離型剤を繊維状または粒子状リグノセルロースのルース素材にプレス操作前に吹き付けることを伴う。この間接的な離型剤付与方法をそれ自体で、またはより好ましくは前記のプレス表面の直接処理と組合わせて採用できる。この間接的な付与方法は、離型剤組成物のキャリヤーとして水を用いて実施するのが最良である。この方法において水キャリヤーは蒸発するか、あるいはリグノセルロース素材に選択的に吸収されて、リグノセルロース繊維または粒子の表面に濃縮された離型剤が残る。
【００２６】
本発明の離型剤組合わせは、適切な付着量を保証するのに十分な濃度、一方では処理すべき表面の適切な濡れ（微小な亀裂および引き掻き傷などの表面欠陥への浸透を含む）を保証するのに十分な低い粘度が得られる濃度で、キャリヤーに溶解または乳化するのが好ましい。離型剤がキャリヤーに完全には溶解しない場合、適切で好都合な表面付着量を得るのに十分なほど安定かつ微細な乳剤が得られるのを保証するために、１種類以上の任意の界面活性剤を用いる必要があろう。キャリヤー中の離型剤乳剤は、２５℃で好ましくは撹拌せずに少なくとも１時間保存するのに十分なほど安定であり、より好ましくは撹拌せずに少なくとも３時間保存するのに十分なほど安定でなければならない。理想的には、乳剤の保存および輸送の簡便さを得るために、乳化した離型剤組成物は数週間もしくは数カ月間またはそれ以上安定でなければならない。しかし、乳化剤を用いるかまたは用いずに使用時点で離型剤乳剤を調製し、調製するとそれらを直ちに使用するのも、十分に本発明の範囲に含まれる。
【００２７】
本発明の離型剤組合わせをキャリヤーに分散させるのに使用できる任意の界面活性剤には、既知カテゴリーの界面活性剤がいずれも含まれ、これにはアニオン界面活性剤、カチオンカチオン、双性イオン界面活性剤、非イオン界面活性剤、およびこれらの組合わせが含まれる。非イオン界面活性剤が好ましい。水性キャリヤーと共に使用できる好ましい非イオン界面活性剤の具体例には、エトキシル化アルキルフェノール、エトキシル化脂肪族直鎖アルコール、およびこれらの混合物が含まれる。キャリヤーとしての水と共に用いるのに特に適した界面活性剤の例には、ＳＵＲＦＯＮＩＣ（登録商標）ＯＰ  １００界面活性剤およびＳＵＲＦＯＮＩＣ（登録商標）Ｌ１２−６界面活性剤が含まれる；両者ともＨｕｎｔｓｍａｎ  Ｐｅｔｒｏｃｈｅｍｉｃａｌ  Ｃｏｒｐｏｒａｔｉｏｎから市販されている。これらの例を限定とみなすべきではない。本発明による組合わせ離型剤中の別個の成分を用いて別個の乳剤を調製したのちに混和するか、あるいはそれらを混合して一緒に乳化してもよい。当業者には、本発明の範囲から逸脱することなく基本的方式の多数の変法が自明であろう。いずれの場合も、キャリヤー中における離型剤パッケージの最適濃度ならびに任意の乳化剤の濃度およびタイプを当技術分野で周知の方法により最適化する必要があるという事実も、当業者に自明であろう。このルーティンな混合物の最適化も本発明の範囲に含まれると認識される。
【００２８】
本発明による組合わせ離型剤組成物の２成分の重量比は広範に変更できる。付与する際のこれらの成分（すなわちカルボン酸と官能性ポリシロキサン）の重量比は、一般に１００：１〜１：１００、好ましくは２０：１〜１：２０である。しかしカルボン酸成分が２成分のうちの主成分（重量）である方が好ましい。カルボン酸成分とポリシロキサン成分のより好ましい重量比は、１００：１〜１：１、より好ましくは５０：１〜２：１、さらに好ましくは２０：１〜３：１、さらに好ましくは１５：１〜４：１、最も好ましくは１２：１〜５：１である。カルボン酸化合物とポリシロキサン化合物の特に好ましい重量比は１０：１である。
【００２９】
キャリヤー中における本発明の組合わせ離型剤組成物の全濃度は広範に変更できるが、一般に離型剤およびキャリヤーおよび任意の乳化剤の合計の１〜２５重量％である。この濃度は、より好ましくは合計の２〜２０重量％、より好ましくは３〜１５重量％、最も好ましくは５〜１０重量％である。所望により、はるかに高い濃度の離型剤パッケージを含む濃縮物を使用し、次いで使用時点でキャリヤーを追加することにより希釈してもよい。
【００３０】
リグノセルロース複合材料の製造に用いるイソシアナート含有接着剤は、多官能性イソシアナート、最も一般的には芳香族ポリイソシアナートである。プレス処理リグノセルロース複合材料の製造に際して接着剤として最も広く用いられる芳香族ポリイソシアナートは、ＭＤＩ系列のポリイソシアナート、最も一般的にはポリマーＭＤＩである。ポリマーＭＤＩは、数種類のジフェニルメタンジイソシアナート異性体および２より高い官能価の高官能性ポリメチレンポリフェニルイソシアナートの液体混合物である。これらのイソシアナート混合物は、通常は約半分（重量）の高官能性種を含有する。ポリマーＭＤＩ中に存在する残りのジイソシアナート種は、主に４，４’−ＭＤＩ異性体、これより少量の２，４’異性体、および微量の２，２’異性体である。ポリマーＭＤＩは、アニリン−ホルムアルデヒド縮合物の複雑な混合物のホスゲン化生成物である。これは一般に３０〜３２重量％のイソシアナート（−ＮＣＯ）基を含有し、数平均イソシアナート基官能価２．６〜３．０をもつ。
【００３１】
ただし、いかなる多官能性有機イソシアナート系接着剤の使用も本発明の範囲に含まれる。限定ではないが、本発明の実施に際して使用できる他のタイプの多官能性イソシアナートの例には、数平均イソシアナート（−ＮＣＯ）基官能価２以上および有機結合イソシアナート基濃度約１〜約６０重量％の脂肪族、芳香脂肪族、芳香族、および複素環式ポリイソシアナートよりなる群から選択される１以上のメンバーが含まれる。使用できるポリイソシアナートの範囲には、遊離の反応性有機イソシアナート基を含む当技術分野で既知のモノマーポリイソシアナートのプレポリマー、疑似プレポリマー、および他の修飾変異体が含まれる。好ましいイソシアナートは２５℃で液体であり；２５℃で１０，０００ｃｐｓ未満、より好ましくは５０００ｃｐｓ未満の粘度をもち；１０〜３３．６重量％の遊離有機結合イソシアナート基濃度をもつ。最も好ましいポリイソシアナートはＭＤＩ系列のイソシアナートである。最も好ましいＭＤＩ系列のイソシアナートには、当技術分野で既知のポリマーＭＤＩおよびプレポリマー、その変異体または誘導体が含まれる。
【００３２】
イソシアナート含有接着剤は、所望により他の非イソシアナート型接着剤と組み合わせて用いることもできるが、より一般的には単独で用いられる。接着剤の一般的な全添加量は、リグノセルロース原料の約１〜約１０重量％、より一般的には約１．５〜約６％である。
【００３３】
限定ではないが、所望によりイソシアナート系接着剤と組み合わせて使用できる追加（非イソシアナート）接着剤の例には、アミノプラスト樹脂、フェノール樹脂、およびこれらの組合わせが含まれる。
【００３４】
一般に小さなチップ、繊維、粒子、またはこれらの混合物の形のリグノセルロース原料を、接着剤が原料全体に適切に分布するのを保証するために液体ポリイソシアナート系接着剤で前処理し、ブレンダー内でタンブリングする。イソシアナート処理したリグノセルロース原料を、次いでプレス操作前に予備成形してルース素材にする。この段階で、本発明による水性離型剤をこのルース素材の表面に吹き付けることができる。次いで、有意量の未反応イソシアナートがまだ存在する間に、ルース素材をプレスする。プレス操作は一般に成形の約１時間以内に行われるが、時には数時間後であってもよい。
【００３５】
プレス操作をバッチ式で実施するか、あるいは連続プレスを用いて連続的に実施することができる。両プレス様式とも当技術分野で周知である。離型記憶およびプレス沈着減少は、両方の加工様式に重要である。本発明の離型剤組合わせは、これら両方のプレス様式に有効に使用できる。
【００３６】
木材片のルース素材と接着剤を圧縮し、所望によりプレス内で加熱して、板などの中実硬質圧縮造形品を成形する。圧縮プロセスには一般に圧力と熱の両方を付与するが、本発明は所望により圧力だけを用いて実施できる。ホットプレス操作は一般に２００〜約５００°Ｆ、より一般的には２５０〜約４５０°Ｆ、最も一般的には３２５〜約４２５°Ｆのプレス温度で実施される。
【００３７】
使用できるリグノセルロース供給原料には、木材のチップ、繊維もしくは粒子、またはこれらの混合物が含まれる。これらは一般に長さ数百分の１インチから長さ約６インチまでの大きさである。供給材料（ｆｅｅｄ，ｆｕｒｎｉｓｈ）中の木材粒子は、繊維状もしくは対称形またはこれら別形の組合わせであってもよい。本発明に用いるのに適した特に好ましいタイプの供給材料は、平均長さ０．５〜６インチに及ぶ比較的大きな木材チップおよび繊維からなる。これらの比較的大きなチップおよび繊維は、製材工業におけるきわめて重要な製品である延伸ストランド板（ＯＳＢ）の製造に用いられる。
【００３８】
イソシアナート系接着剤を工業的規模で用いる先行技術方法のＯＳＢ製造は、沈着のない適切な離型を保証するために、イソシアナートを含まない接着剤、たとえばフェノール樹脂で接着した外部層の使用に依存していた。これらの先行技術方法では、イソシアナート系結合剤を板のコアにのみ用いていた。このサンドイッチ法は、全ＯＳＢ製造プロセスの複雑さおよび経費を増大させ、工業界がＭＤＩイソシアナート系結合剤使用の十分な利点を認識する妨げとなっていた。先行技術において知られていた離型技術は、板全体１００％イソシアナート系結合剤に移行してサンドイッチ法を排除できるには適切でなかった。本発明の離型剤は、卓越した離型、離型記憶、および著しい離型剤沈着減少を兼ね備えている。これらの改良により、イソシアナート系接着剤を唯一の結合剤として用いてＯＳＢを工業的規模で製造するのが可能となった。イソシアナート系結合剤の１００％使用は当技術分野における実質的な改良であり、明らかに本発明を使用するための最も好ましい様式である。
【００３９】
本発明の新規な離型剤組合わせを、所望により当技術分野でこれまでに知られている他の離型剤と組み合わせて使用できる。しかし、プレス沈着の減少に関する利点を最大限に発揮するためには、新規な離型剤組合わせを単独で使用するのが好ましい。
【００４０】
他の種類の既知の任意の添加剤を新規な離型剤組合わせと共に使用することも本発明の範囲に含まれる。限定ではないが、使用できる任意の添加剤の種類の例には、難燃剤；顔料；色素；生物駆除薬；酸化防止剤；光安定剤；発泡剤；無機充填材；有機充填材（リグノセルロース系のほかに）；比較的長い強化繊維およびマット、たとえばガラス、金属、ポリマーまたは天然繊維、およびそれから作成されるマット；表面仕上げ材；粉砕プラスチック廃材（特殊なタイプの有機充填材）；煤煙抑制剤；スラックろう（ｓｌａｃｋ  ｗａｘ）；帯電防止剤；これらの組合わせなどが含まれる。これらおよび他の既知の任意の添加剤を使用する方法ならびにその具体例は、当業者に周知であろう。
【００４１】
当業者には、本発明の範囲に含まれる多数の可能な変更が自明であろう。本発明をさらに下記の具体例により説明する。これらを限定と解すべきではない。
実施例：
実施例１：離型剤の調製
低剪断式手動撹拌法により離型剤を室温で調製した。１０ｇのＳＵＲＦＯＮＩＣ（登録商標）ＯＰ  １００界面活性剤（Ｈｕｎｔｓｍａｎ  Ｐｅｔｒｏｃｈｅｍｉｃａｌ  Ｃｏｒｐｏｒａｔｉｏｎ）を６０ｇのＰＲＩＯＬＥＮＥ（登録商標）６９０６オレイン酸（Ｕｎｉｃｈｅｍａ  Ｉｎｔｅｒｎａｔｉｏｎａｌ  Ｃｏｒｐ．）に添加し、２５０ｍｌのビーカー内で撹拌棒を用いて手動で１分間混合した。別個のビーカー内で、６ｇのＴＥＧＯＳＴＡＢ（登録商標）Ｂ８９４２ＬＯポリエーテルシロキサン（Ｇｏｌｄｓｃｈｍｉｄｔ  Ｃｏｍｐａｎｙ）を０．３ｇのＳＵＲＦＯＮＩＣ（登録商標）Ｌ１２−６界面活性剤（Ｈｕｎｔｓｍａｎ  Ｐｅｔｒｏｃｈｅｍｉｃａｌ  Ｃｏｒｐｏｒａｔｉｏｎ）と１分間混合した。次いでこれらの混合物を３０分間放置した。最後に、オレイン酸混合物をポリシロキサン混合物に添加した。混合物は下記の特性を備えていた。
【００４２】
【表１】
2005505642.tif 000002
【００４３】
実施例２：乳剤の調製
水性離型剤乳剤を調製した。密閉可能なガラス容器内で、９０ｇの脱イオン水を、実施例１に記載した離型剤混合物１０ｇに添加した。次いで得られた水性混合物を２分間、手動で振とうした。良好な分離安定性をもつ乳白色乳剤が容易に生成した。この水性乳剤は、さらに撹拌せずに２５℃で４時間放置しても分離しなかった。
【００４４】
実施例３：離型試験
本発明の離型剤の離型特性を試験するために、ＭＤＩベースの結合剤で接着したＯＳＢ複合材料パネルをプレスした。調製および乾燥したリグノセルロース繊維ストランド［木材フレーク］と４％ＲＵＢＩＮＡＴＥ（登録商標）ＭポリマーＭＤＩ（Ｈｕｎｔｓｍａｎ  Ｐｏｌｙｕｒｅｔｈａｎｅｓから入手）を、実験室用回転ブレンダーにより１００ｇ／分の速度でブレンドした。このポリマーＭＤＩは、遊離−ＮＣＯ含量３１．５重量％および−ＮＣＯ基官能価２．７をもっていた。次いで標準スラックろうをフレークにスプレー噴霧した。このプレミックスの組成は下記のとおりであった：
５．５Ｋｇの木材フレーク（水分５．５％）
２０９ｇのＲＵＢＩＮＡＴＥ（登録商標）ＭポリマーＭＤＩ
５５ｇのパラフィンスラックろう（ＣＩＲＥ−７７８、カナダ、Ｉｍｐｅｒｉａｌ  Ｏｉｌ  Ｌｔｄ．から入手）
次いでブレンドしたフレークの予備成形ルースマットをスクリーン上で手動成形し、前記実施例２に記載した被験離型剤１０ｇ（固形分１０％、マット表面積１ｆｔ2当たり離型剤１固体ｇの付与率）を吹き付けた。プレス操作前に、炭素鋼プレス表面を研摩して裸の金属を露出させ、次いで塩化メチレンで溶剤洗浄し、乾燥させた。次いでリグノセルロースルースマットをＰＬＣ（Ｐｒｏｇｒａｍｍａｂｌｅ  Ｌｏｇｉｃ  Ｃｏｎｔｒｏｌｌｅｒ）制御ホットプレスにより２０５℃の温度で、閉時間６０秒、保持時間１８０秒、および除圧３０秒のプレス方式を用いてプレスした。予備プレス（ルース）マットは３０×３０ｃｍであり、初期には厚さ約７０ｍｍであった。これらを裸のプラテン表面（離型剤で前処理していない）により直接プレスして、最終厚さ６．４ｍｍにした。この例では、離型剤はすべて、予備プレスしたルース木材フレークマット表面に付与された。プレス操作後、硬化ＯＳＢパネルをプレスから取り出し、離型性能に関して定性評価した。表Ｉに、これらの離型性能評価に用いたシステムを記載する。
【００４５】
【表２】
2005505642.tif 000003
【００４６】
一連のＯＳＢパネルを順にプレスして離型を評価した。前記のように、プレス負荷毎に離型剤を吹き付けた。表ＩＩに３種類の被験系の離型特性を記載する。比較試料１および２は、本発明によるものではない２種類の異なる離型剤により得た結果を示す。試料１は、本発明による離型剤組成物により得た結果を示す。比較試料１および試料１については、１０枚目の板を作成した後、ルース木材フレークマット表面に離型剤を付与せずにさらに板を作成した。比較試料２については、７枚目の板を作成した後、ルース木材フレークマット表面に離型剤を付与せずにさらに板を作成した。
【００４７】
【表３】
2005505642.tif 000004
【００４８】
これらのデータから分かるように、離型剤をその都度吹付けた場合は３種類の系すべてが適切な離型（等級＞４）をもたらす。しかし、比較試料２は本質的に離型記憶をもたない。少量の有機アルコール官能性ポリシロキサンとオレイン酸を添加すると（本発明による）、ポリシロキサン乳剤単独のレベルまで記憶が有意に改良される。ただし下記の実施例にみられるように、１００％ポリシロキサン離型剤は過度のプレス沈着を生じ、工業的に実用性のない離型剤溶液となる。先行技術の離型剤については、良好な離型記憶は通常は高い沈着率を意味する。本発明は、良好な記憶と制御可能な（はるかに低い）プレス沈着率の両方を備えている。
【００４９】
実施例４：プレス沈着試験
多数回の逐次プレス操作にわたってプレスのプラテン上に堆積する沈着を定量するための試験法を開発した。この方法は、前記実施例３に記載した一連の複合材料（ＯＳＢ）パネルを用い、ただしプレス操作前にさらに４枚の薄い炭素鋼シム素材片（１３０ｍｍ×１３０ｍｍ）を各パネルの表面に乗せる。各プレス操作後、シムを取りはずし、分析用天秤で秤量し、離型剤沈着による重量増加を各プレスサイクル後に記録する。図１はシム重量増加の測定値（・）および平均値（−−）をパネル枚数に対して示す。カルボン酸を含まないポリシロキサン（比較試料３）の乳剤を、本発明によらない比較例として示す。オレイン酸／ポリシロキサン組合わせ乳剤（試料２）は本発明によるものである。
【００５０】
このデータは、プレスプラテンおよびスクリーン表面における沈着に関してみられる問題点を反映している。カルボン酸を含まないシロキサンの比較乳剤は、定常的な沈着増加を示す。これは経時的に加工上の問題を引き起こすと予想される。これに対し、本発明によるオレイン酸とポリシロキサンの組合わせ乳剤は有意に低い沈着率を示す。これまでの経験からこの沈着率は工業的規模の加工において許容できるであろう。
【００５１】
前記の比較試料３において、Ｃｉｒｒａｓｏｌ  １０８７は、ＩＣＩ  ＰＬＣのＵｎｉｑｕｅｍａ部門から市販されているエトキシル化ソルビトールの脂肪酸エステルである。この添加剤は乳化剤として用いられ、カルボン酸基を含まない。前記で比較試料３と試料２の両方に用いたポリシロキサン化合物は、Ｇｏｌｄｓｃｈｍｉｄｔ  ＆  Ｃｏｍｐａｎｙから市販されているＴＥＧＯＳＴＡＢ（登録商標）Ｂ８９４２であった。ＴＥＧＯＳＴＡＢ（登録商標）Ｂ８９４２およびＴＥＧＯＳＴＡＢ（登録商標）Ｂ８９４２ＬＯは両方とも同じ樹脂であるが、”ＬＯ”型は臭気性不純物を除去する処理が施されている。両方の型のＴＥＧＯＳＴＡＢ（登録商標）Ｂ８９４２とも本発明に用いるのに適するが、”ＬＯ”型の方が臭気が少ない。
【図面の簡単な説明】
【００５２】
【図１】離型剤の沈着を示す。
【図１】
2005505642.tif 000005
【国際公開パンフレット】
2005505642.tif 000006
2005505642.tif 000007
2005505642.tif 000008
2005505642.tif 000009
2005505642.tif 000010
2005505642.tif 000011
2005505642.tif 000012
2005505642.tif 000013
2005505642.tif 000014
2005505642.tif 000015
2005505642.tif 000016
2005505642.tif 000017
2005505642.tif 000018
2005505642.tif 000019
2005505642.tif 000020
2005505642.tif 000021
2005505642.tif 000022
2005505642.tif 000023
2005505642.tif 000024
2005505642.tif 000025
2005505642.tif 000026
2005505642.tif 000027
2005505642.tif 000028
【国際公開パンフレット（コレクトバージョン）】
2005505642.tif 000029
【国際調査報告】
2005505642.tif 000030
2005505642.tif 000031